(57)【特許請求の範囲】
【請求項１】
酢酸吸着性フィルム、及び前記酢酸吸着性フィルム上に積層されている、ポリエチレンスキン層を有する、フィルム積層体であって、前記酢酸吸着性フィルムが、
エチレン−酢酸ビニル共重合体、エチレン−（メタ）アクリル系モノマー共重合体、エチレン−α−オレフィン共重合体、及びこれらの混合物からなる群より選択される樹脂を含むバインダー、前記バインダーに分散している酢酸吸着剤、並びに非イオン性脂肪酸エステル系界面活性剤を含有しており、かつ
前記バインダー１００質量部のうち、５０質量部以上がエチレン−酢酸ビニル共重合体及び／又はエチレン−（メタ）アクリル系モノマー共重合体であり、かつ１０質量部以上がその他の樹脂である、
フィルム積層体。
【請求項２】
酢酸吸着性フィルム、及び前記酢酸吸着性フィルム上に積層されている、ポリエチレンスキン層を有する、フィルム積層体であって、前記酢酸吸着性フィルムが、
エチレン−酢酸ビニル共重合体、エチレン−（メタ）アクリル系モノマー共重合体、エチレン−α−オレフィン共重合体、及びこれらの混合物からなる群より選択される樹脂を含むバインダー、前記バインダーに分散している酢酸吸着剤、並びに非イオン性脂肪酸エステル系界面活性剤を含有しており、かつ
前記バインダー１００質量部のうち、５０質量部以上がエチレン−（メタ）アクリル系モノマー共重合体であり、かつ１０質量部以上がエチレン−α−オレフィン共重合体、低密度ポリエチレン、高密度ポリエチレン又はこれらの混合物である、
フィルム積層体。
【請求項３】
エチレン−酢酸ビニル共重合体、エチレン−（メタ）アクリル系モノマー共重合体、エチレン−α−オレフィン共重合体、及びこれらの混合物からなる群より選択される樹脂を含むバインダー、前記バインダーに分散している酢酸吸着剤、並びに非イオン性脂肪酸エステル系界面活性剤を含有しており、かつ
前記バインダー１００質量部のうち、１０質量部以上がエチレン−α−オレフィン共重合体であり、かつ５０質量部以上が前記エチレン−α−オレフィン共重合体よりも密度が高いポリエチレンである、
酢酸吸着性フィルム。
【請求項４】
請求項３に記載の酢酸吸着性フィルム上に、ポリエチレンスキン層が積層されている、フィルム積層体。
【請求項５】
前記ポリエチレンスキン層が前記酢酸吸着性フィルムの両側に積層されている、請求項１、２及び４のいずれか一項に記載のフィルム積層体。
【請求項６】
前記酢酸吸着剤が、酢酸を化学的に吸着する無機吸着剤である、請求項１、２、４及び５のいずれか一項に記載のフィルム積層体。
【請求項７】
前記酢酸吸着剤が、酸化マグネシウムを含む、請求項６に記載のフィルム積層体。
【請求項８】
前記バインダー１００質量部のうち、８０質量部以上がエチレン−酢酸ビニル共重合体、エチレン−（メタ）アクリル系モノマー共重合体、エチレン−α−オレフィン共重合体、及びこれらの混合物からなる群より選択される樹脂である、請求項１又は２に記載のフィルム積層体。
【請求項９】
エチレン−酢酸ビニル共重合体、エチレン−（メタ）アクリル系モノマー共重合体、エチレン−α−オレフィン共重合体、及びこれらの混合物からなる群より選択される樹脂を含有しているバインダー、酢酸吸着剤、並びに非イオン性脂肪酸エステル系界面活性剤を混練して、マスターバッチを作製することと、
前記マスターバッチを製膜して酢酸吸着性フィルムを形成することと、
前記酢酸吸着性フィルム上に、ポリエチレンスキン層を積層することと
を含む、フィルム積層体の製造方法。
【請求項１０】
エチレン−酢酸ビニル共重合体、エチレン−（メタ）アクリル系モノマー共重合体、エチレン−α−オレフィン共重合体、及びこれらの混合物からなる群より選択される樹脂を含有しているバインダー、酢酸吸着剤、並びに非イオン性脂肪酸エステル系界面活性剤を混練して、マスターバッチを作製することと、
前記マスターバッチを製膜して酢酸吸着性フィルムを形成することと
を含み、
前記バインダー１００質量部のうち、１０質量部以上がエチレン−α−オレフィン共重合体であり、かつ５０質量部以上が前記エチレン−α−オレフィン共重合体よりも密度が高いポリエチレンである、
酢酸吸着性フィルムの製造方法。
【請求項１１】
前記マスターバッチをリペレット加工してから製膜して酢酸吸着性フィルムを形成することを更に含む、請求項９又は１０に記載の方法。
【発明の詳細な説明】
【技術分野】
【０００１】
本発明は、酢酸吸着性フィルムに関する。また本発明は、そのフィルムを含む包装袋、及びその包装袋を用いた医療器材袋に関する。特に、本発明は、医薬分野等の酢酸ガスが発生する場所で用いるのに適切な酢酸吸着性フィルムに関する。
【背景技術】
【０００２】
従来から医療器具の消毒液として、過酢酸が使用されている（例えば、特許文献１）。この場合、過酢酸は分解しやすいため、ガス抜き構造を有する容器に過酢酸を収容している。したがって、分解によって発生した酢酸ガスは、ガス抜き構造を通して容器外に漏れ出るため、生産後から使用されるまでの間、酢酸臭が問題となっている。
【０００３】
このため現在は、過酢酸が入っているボトル容器と、酢酸吸着剤を収容したパックとを一緒にチャック付き袋に入れて収納している。ボトル容器からは酢酸ガスが発生し続けるため、酢酸吸着剤には、長期的に酢酸ガスを吸着する能力が求められていた。さらに、このような使用態様では、酢酸吸着剤を収容したパックが、医療現場において異物となる可能性があった。
【０００４】
また、美術館に展示される美術品を設置する木製架台から酢酸ガスが微量に長期的に発生し、美術品を腐食させてしまう問題があることも分かっている。
【０００５】
同様の課題は、アセテートフィルムを用いた記録材料においても存在しており、特許文献２及び３では、これらのフィルムから発生する酢酸ガスを除去するための成形品を開示している。ここでは、フィルムの吸湿による劣化を避けるための調湿剤と、吸ガス剤とを熱可塑性樹脂に混練して、プレート状の成形品を得ている。特許文献２及び３では、このような構成とすることで、長期間にわたって調湿・吸ガス能力が持続し、遅効性を与えることができるとしている。
【先行技術文献】
【特許文献】
【０００６】
【特許文献１】特開２００２−３５０７４２号公報
【特許文献２】特開平０８−２１７９１３号公報
【特許文献３】特開２０１３−１０４０３０号公報
【発明の概要】
【発明が解決しようとする課題】
【０００７】
しかしながら、特許文献２及び３に記載の酢酸吸着用成形品では、酢酸の吸着容量が不十分な場合があった。また、これらの文献に記載されている酢酸吸着用成形品は、基本的にフィルム状ではないために使用法に制限がある場合があった。そこで、本発明は、長期的かつ高い吸着容量で、酢酸を吸着でき、かつ成形が容易な酢酸吸着性フィルムを与えることを目的とする。
【課題を解決するための手段】
【０００８】
本発明者らは、鋭意検討したところ、以下の手段により上記課題を解決できることを見出した。すなわち、本発明は以下のとおりである：
［１］  エチレン−酢酸ビニル共重合体、エチレン−（メタ）アクリル系モノマー共重合体、エチレン−α−オレフィン共重合体、及びこれらの混合物からなる群より選択される樹脂を含むバインダー、前記バインダーに分散している酢酸吸着剤、並びに非イオン性脂肪酸エステル系界面活性剤を含有する、酢酸吸着性フィルム。
［２］  前記酢酸吸着剤が、酢酸を化学的に吸着する無機吸着剤である、［１］に記載の酢酸吸着性フィルム。
［３］  前記酢酸吸着剤が、酸化マグネシウムを含む、［２］に記載の酢酸吸着性フィルム。
［４］  前記バインダー１００質量部のうち、８０質量部以上がエチレン−酢酸ビニル共重合体、エチレン−（メタ）アクリル系モノマー共重合体、エチレン−α−オレフィン共重合体、及びこれらの混合物からなる群より選択される樹脂である、［１］〜［３］のいずれか一項に記載の酢酸吸着性フィルム。
［５］  前記バインダー１００質量部のうち、５０質量部以上がエチレン−酢酸ビニル共重合体及び／又はエチレン−（メタ）アクリル系モノマー共重合体であり、かつ１０質量部以上がその他の樹脂である、［１］〜［３］のいずれか一項に記載の酢酸吸着性フィルム。
［６］  前記バインダー１００質量部のうち、５０質量部以上がエチレン−（メタ）アクリル系モノマー共重合体であり、かつ１０質量部以上がエチレン−α−オレフィン共重合体、低密度ポリエチレン、高密度ポリエチレン又はこれらの混合物である、［１］〜［３］のいずれか一項に記載の酢酸吸着性フィルム。
［７］  前記バインダー１００質量部のうち、１０質量部以上がエチレン−α−オレフィン共重合体であり、かつ５０質量部以上が前記エチレン−α−オレフィン共重合体よりも密度が高いポリエチレンである、［１］〜［３］のいずれか一項に記載の酢酸吸着性フィルム。
［８］  ［１］〜［７］のいずれか一項に記載の酢酸吸着性フィルム上に、スキン層が積層されている、フィルム積層体。
［９］  前記スキン層が前記酢酸吸着性フィルムの両側に積層されている、［８］に記載のフィルム積層体。
［１０］  エチレン−酢酸ビニル共重合体、エチレン−（メタ）アクリル系モノマー共重合体、エチレン−α−オレフィン共重合体、及びこれらの混合物からなる群より選択される樹脂を含むバインダー、酢酸吸着剤、並びに非イオン性脂肪族エステル系界面活性剤を混練して、マスターバッチを作製することと、
前記マスターバッチを製膜して酢酸吸着性フィルムを形成することと
を含む、酢酸吸着性フィルムの製造方法。
［１１］  前記マスターバッチがペレット状であり、かつ前記マスターバッチをリペレット加工してから製膜して酢酸吸着性フィルムを形成することを更に含む、［１０］に記載の酢酸吸着性フィルムの製造方法。
【発明の効果】
【０００９】
本発明の酢酸吸着性フィルムによれば、酢酸吸着剤の分散性が改良されていることによって、長期的かつ高い吸着容量で酢酸を吸着できる。また、このフィルムは、樹脂組成物から容易に成形することができ、かつ様々な用途で用いることができる。さらに、このフィルムを含む包装袋を用いることで、医療現場で有用な過酢酸ボトル収容袋を提供することができる。
【図面の簡単な説明】
【００１０】
【図１】図１は、本発明の酢酸吸着性フィルム積層体の層構成の概略図である。
【図２】図２は、過酢酸ボトル収容袋の概略図である。
【図３】図３は、実施例１の表面状態を示す光学顕微鏡画像である。
【図４】図４は、比較例１の表面状態を示す光学顕微鏡画像である。
【図５】図５は、比較例２の表面状態を示す光学顕微鏡画像である。
【図６】図６は、比較例３の表面状態を示す光学顕微鏡画像である。
【図７】図７は、比較例４の表面状態を示す光学顕微鏡画像である。
【図８】図８は、比較例５の表面状態を示す光学顕微鏡画像である。
【図９】図９は、比較例６の表面状態を示す光学顕微鏡画像である。
【図１０】図１０は、比較例７の表面状態を示す光学顕微鏡画像である。
【図１１】図１１は、実施例３の表面状態を示す光学顕微鏡画像である。
【図１２】図１２は、実施例５の表面状態を示す光学顕微鏡画像である。
【発明を実施するための形態】
【００１１】
＜酢酸吸着性フィルム＞
本発明のフィルムは、エチレン−酢酸ビニル共重合体、エチレン−（メタ）アクリル系モノマー共重合体、エチレン−α−オレフィン共重合体、及びこれらの混合物からなる群より選択される含むバインダー、バインダーに分散している酢酸吸着剤、並びに非イオン性脂肪族エステル系界面活性剤を含む。
【００１２】
通常、吸着剤を樹脂中に分散させると、樹脂のガス透過性の低さに起因して、吸着剤の吸着性能は大きく低下する。しかしながら、本発明者らは、本発明の構成のフィルムにおいては、酢酸の吸着容量に関して、予想外にも一定程度その性能が維持できることを発見した。この理由としては、理論に拘束されるものではないが、エチレン−酢酸ビニル共重合体及びエチレン−（メタ）アクリル系モノマー共重合体については、そのカルボン酸基又はそのエステル部分の存在が酢酸との親和性を高めており、かつ／又はそれらの分子構造が比較的嵩高い立体構造を有していることによって、これにより酢酸のバインダーへの透過性が高いことに起因していると推測される。さらに、エチレン−α−オレフィン共重合体については、α−オレフィンに由来する分岐に起因してポリマーマトリクス中に大きな空間が生じていることによって、酢酸分子が空間的に侵入しやすく、バインダーへの透過性が高いことに起因していると推測される。
【００１３】
（バインダー）
本発明のフィルムに用いられるバインダーには、エチレン−酢酸ビニル共重合体、エチレン−（メタ）アクリル系モノマー共重合体、及びエチレン−α−オレフィン共重合体の一種以上の樹脂が含まれる。これらの樹脂は、上述の通り、酢酸の透過性が高いと推測されるだけではなく、フィルムへの加工が比較的容易であるために好ましい。
【００１４】
（バインダー：エチレン−酢酸ビニル共重合体）
エチレン−酢酸ビニル共重合体は、エチレンと酢酸ビニルとを少なくとも含む単量体組成物を共重合して得られる樹脂である。単量体組成物中の酢酸ビニル含有量は、２重量％以上、３重量％以上、５重量％以上、又は１０重量％以上であり、５０重量％以下、４０重量％以下、又は３０重量％以下とすることができる。一般に、酢酸ビニル含有量が高い場合、得られる樹脂の結晶化度が低くなり、酢酸ビニル含有量が低い場合、得られる樹脂の密度が低くなる。最終の用途によって、適切な酢酸ビニル含有量の樹脂を選択することができる。
【００１５】
好ましいエチレン−酢酸ビニル共重合体の熱特性としては、例えば、そのメルトマスフローレートが、温度１９０℃かつ荷重２１．１８Ｎの条件の下で、ＪＩＳ  Ｋ６９２４−１に準拠して測定した場合に、好ましくは０．１ｇ／１０ｍｉｎ以上、０．５ｇ／１０ｍｉｎ以上、１．０ｇ以上、３．０ｇ／１０ｍｉｎ以上、又は５．０ｇ／１０ｍｉｎ以上であり、３０００ｇ／１０ｍｉｎ以下、１００ｇ／１０ｍｉｎ以下、５０ｇ／１０ｍｉｎ以下、又は３０ｇ／１０ｍｉｎ以下である。
【００１６】
（バインダー：エチレン−（メタ）アクリル系モノマー共重合体）
エチレン−（メタ）アクリル系モノマー共重合体は、エチレンと（メタ）アクリル系モノマーとを少なくとも含む単量体組成物を共重合して得られる樹脂である。単量体組成物中の（メタ）アクリル系モノマーの含有量は、２重量％以上、３重量％以上、５重量％以上、又は１０重量％以上であり、５０重量％以下、４０重量％以下、又は３０重量％以下とすることができる。一般に、（メタ）アクリル系モノマーの含有量が高い場合、得られる樹脂の軟化温度が低くなり、（メタ）アクリル系モノマーの含有量が低い場合、得られる樹脂の密度が低くなる。最終の用途によって、適切な（メタ）アクリル系モノマー含有量の樹脂を選択することができる。
【００１７】
ここで、適切な（メタ）アクリル系モノマーとしては、（メタ）アクリル酸、メチル（メタ）アクリレート、エチル（メタ）アクリレート、プロピル（メタ）アクリレート、ブチル（メタ）アクリレート、イソブチルアクリレート、ペンチル（メタ）アクリレート、ヘキシル（メタ）アクリレート、２−エチルヘキシル（メタ）アクリレート等を挙げることができる。
【００１８】
具体的なエチレン−（メタ）アクリル系モノマー共重合体の例としては、エチレン−アクリル酸共重合体（ＥＡＡ）、エチレン−メタクリル酸共重合体（ＥＭＡＡ）、エチレン−エチルアクリレート共重合体（ＥＥＡ）、エチレン−メチルアクリレート共重合体（ＥＭＡ）、エチレン−メタクリレート共重合体（ＥＭＭＡ）等を挙げることができる。
【００１９】
好ましいエチレン−（メタ）アクリル系モノマー共重合体の熱特性としては、例えば、そのメルトマスフローレートが、温度１９０℃かつ荷重２１．１８Ｎの条件の下で、ＪＩＳ  Ｋ７２１０−１９９９に準拠して測定した場合に、好ましくは０．１ｇ／１０ｍｉｎ以上、０．５ｇ／１０ｍｉｎ以上、１．０ｇ以上、３．０ｇ／１０ｍｉｎ以上、又は５．０ｇ／１０ｍｉｎ以上であり、５００ｇ／１０ｍｉｎ以下、１００ｇ／１０ｍｉｎ以下、５０ｇ／１０ｍｉｎ以下、又は３０ｇ／１０ｍｉｎ以下である。
【００２０】
（バインダー：エチレン−α−オレフィン共重合体）
エチレン−α−オレフィン共重合体は、α−オレフィンに起因する短鎖の分岐鎖を有し、その分岐鎖も含めてメチレン基の繰返し単位を６０ｍｏｌ％以上、７０ｍｏｌ％以上、８０ｍｏｌ％以上、９０ｍｏｌ％以上、９５ｍｏｌ％以上、又は９８ｍｏｌ％以上含む樹脂である。エチレン−α−オレフィン共重合体は、好ましくは密度が０．９１０ｇ／ｃｍ３未満の超低密度ポリエチレンである。
【００２１】
特に、エチレン−α−オレフィン共重合体は長鎖分岐を実質的に有していない直鎖状低密度ポリエチレンであり、低圧法でポリエチレンを製造する際にα−オレフィンを特定の割合で共重合させることによって得られる。したがって、特に、エチレン−α−オレフィン共重合体は、エチレンと少なくとも１種のα−オレフィンとを含む単量体組成物を、メタロセン触媒、チーグラー・ナッタ触媒等を用いて低圧法で重合した共重合体である。α−オレフィンとしては、炭素原子数４〜１８、４〜１０、又は４〜８のα−オレフィンが挙げられ、例えば１−ブテン、１−ヘキセン、４−メチルペンテン−１、１−オクテンを挙げることができる。また、この共重合体には、プロピレンを共重合させてもよい。
【００２２】
具体的なエチレン−α−オレフィン共重合体の例としては、エチレン−１−ブテン共重合体、エチレン−１−ヘキセン共重合体、エチレン−プロピレン−１−ヘキセン共重合体等を挙げることができる。
【００２３】
このエチレン−α−オレフィン共重合体は、好ましくは０．８７０ｇ／ｃｍ３以上、０．８７５ｇ／ｃｍ３以上、又は０．８８０ｇ／ｃｍ３以上の密度を有し、０．９０５ｇ／ｃｍ３以下の密度を有する。なお、本明細書において、密度とは、ＪＩＳ  Ｋ７１１２−１９９９に準拠して測定した値をいう。
【００２４】
好ましいエチレン−α−オレフィン共重合体の熱特性としては、例えば、そのメルトマスフローレートが、温度１９０℃かつ荷重２１．１８Ｎの条件の下で、ＪＩＳ  Ｋ７２１０−１９９９に準拠して測定した場合に、好ましくは０．１ｇ／１０ｍｉｎ以上、０．５ｇ／１０ｍｉｎ以上、１．０ｇ以上、３．０ｇ／１０ｍｉｎ以上、又は５．０ｇ／１０ｍｉｎ以上であり、１００ｇ／１０ｍｉｎ以下、５０ｇ／１０ｍｉｎ以下、３０ｇ／１０ｍｉｎ以下、又は２０ｇ／１０ｍｉｎ以下である。
【００２５】
（バインダー：組成）
バインダーは、上記のエチレン−酢酸ビニル共重合体、エチレン−（メタ）アクリル系モノマー共重合体、及びエチレン−α−オレフィン共重合体のみから構成される必要はない。特に、バインダー１００質量部のうち、上記のエチレン−酢酸ビニル共重合体、エチレン−（メタ）アクリル系モノマー共重合体、エチレン−α−オレフィン共重合体、又はこれらの混合物は、１０質量部以上であることが好ましく、２０質量部以上、３０質量部以上、５０質量部以上、６０質量部以上、７０質量部以上、８０質量部以上、９０質量部以上、又は９５質量部以上であってもよい。
【００２６】
本発明者らは、上記の樹脂のうちの少なくとも２種類の樹脂を組み合わせることで、又は上記の樹脂のうちの少なくとも１種類の樹脂とその他の樹脂を組み合わせることで、酢酸吸着性能及び／又はフィルムへの加工性を高められることを見出した。
【００２７】
具体的には、本発明者らは、上記のエチレン−酢酸ビニル共重合体及び／又はエチレン−（メタ）アクリル系モノマー共重合体と共に、その他の樹脂を組み合わせて用いることで、それらを単独で用いる場合よりも、本発明の組成物の酢酸吸着性能を向上できることを予想外にも見出した。これは、理論に拘束されないが、ポリマーブレンドによって生じる海島構造に起因して、酢酸の透過性が高まるためと考えられる。
【００２８】
この場合、バインダー１００質量部のうち、エチレン−酢酸ビニル共重合体、エチレン−（メタ）アクリル系モノマー共重合体、又はこれらの混合物は、５０質量部以上、６０質量部以上、７０質量部以上、８０質量部以上、９０質量部以上、又は９５質量部以上であり、残部がその他の樹脂である。
【００２９】
エチレン−酢酸ビニル共重合体及びエチレン−（メタ）アクリル系モノマー共重合体以外にバインダーとして用いることができるその他の樹脂としては、特に限定されるものではないが、特に上記のエチレン−α−オレフィン共重合体、低密度ポリエチレン、高密度ポリエチレン等を挙げることができる。理論に限定されないが、これらの樹脂とブレンドした場合に、海島構造を少なくとも部分的に形成できる樹脂であることが好ましいと考えられる。
【００３０】
本明細書中で、低密度ポリエチレンとは、分岐鎖を含めて、メチレン基の繰返し単位を８０ｍｏｌ％以上、９０ｍｏｌ％以上、９５ｍｏｌ％以上、若しくは９８ｍｏｌ％以上含み、又は実質的にすべての繰返し単位がメチレン基である、密度が０．９１０ｇ／ｃｍ３以上０．９３０ｇ／ｃｍ３未満のポリエチレンをいう。これは特に、長鎖の分岐構造を有し、エチレンを高圧法によってラジカル重合することによって得られる。
【００３１】
好ましい低密度ポリエチレンの熱特性としては、例えば、そのメルトマスフローレートが、温度１９０℃かつ荷重２１．１８Ｎの条件の下で、ＪＩＳ  Ｋ６９２２−１に準拠して測定した場合に、好ましくは０．１ｇ／１０ｍｉｎ以上、０．５ｇ／１０ｍｉｎ以上、１．０ｇ以上、３．０ｇ／１０ｍｉｎ以上、又は５．０ｇ／１０ｍｉｎ以上であり、１００ｇ／１０ｍｉｎ以下、５０ｇ／１０ｍｉｎ以下、３０ｇ／１０ｍｉｎ以下、又は２０ｇ／１０ｍｉｎ以下である。
【００３２】
本明細書中で、高密度ポリエチレンとは、分岐鎖を有する場合その分岐差を含め、メチレン基の繰返し単位を８０ｍｏｌ％以上、９０ｍｏｌ％以上、９５ｍｏｌ％以上、若しくは９８ｍｏｌ％以上含み、又は実質的にすべての繰返し単位がメチレン基である、密度が０．９３０ｇ／ｃｍ３以上のポリエチレンをいう。これは特に、０．９４２ｇ／ｃｍ３以上の密度を有し、長鎖の分岐構造を実質的に有しておらず、エチレンを低圧法によってラジカル重合することによって得られる。
【００３３】
好ましい高密度ポリエチレンの熱特性としては、例えば、そのメルトマスフローレートが、温度１９０℃かつ荷重２１．１８Ｎの条件の下で、ＪＩＳ  Ｋ６９２２−２に準拠して測定した場合に、好ましくは０．１ｇ／１０ｍｉｎ以上、０．５ｇ／１０ｍｉｎ以上、１．０ｇ以上、３．０ｇ／１０ｍｉｎ以上、又は５．０ｇ／１０ｍｉｎ以上であり、１００ｇ／１０ｍｉｎ以下、５０ｇ／１０ｍｉｎ以下、３０ｇ／１０ｍｉｎ以下、又は２０ｇ／１０ｍｉｎ以下である。
【００３４】
さらに、本発明者らは、特にエチレン−α−オレフィン共重合体をバインダーに用いた場合には、それよりも密度が高い樹脂を組み合わせて用いることで、酢酸吸着性能を一定程度維持しながら、その追加的に用いた樹脂と同程度の加工性を、本発明のフィルムにおいて達成できることを見出した。
【００３５】
この場合、バインダー１００質量部のうち、１０質量部以上、２０質量部以上、３０質量部以上、５０質量部以上、６０質量部以上、８０質量部以上、又は９０質量部以上が、エチレン−α−オレフィン共重合体よりも密度が高い樹脂であってよい。
【００３６】
ここで、エチレン−α−オレフィン共重合体よりも密度が高い樹脂としては、特に低密度ポリエチレン又は高密度ポリエチレンを挙げることができる。
【００３７】
（酢酸吸着剤）
本発明で用いる酢酸吸着剤は、酢酸を吸着することができれば特に限定されず、化学吸着剤であっても物理吸着剤であってもよい。また、本発明で用いる吸着剤は、無機吸着剤であっても有機吸着剤であってもよく、有機−無機ハイブリッドの吸着剤であってもよい。好ましくは、本発明で用いる吸着剤は、酢酸を化学的に吸着する無機吸着剤である。
【００３８】
具体的には、本発明で用いる無機吸着剤としては、酸化マグネシウム、酸化カルシウム、塩化カルシウム、硫酸カルシウム、硫酸マグネシウム、硫酸ナトリウム、酸化アルミニウム、生石灰、シリカゲル、無機の分子篩等を挙げることができる。その中でも特に、酸化マグネシウムを挙げることができ、これを含む物質、例えばハイドロタルサイトも有用である。有機吸着剤としては、上記特許文献３に記載のカルボン酸塩を挙げることができる。
【００３９】
本発明で用いる吸着剤は、バインダー樹脂１００質量部に対して、混練性及び吸着性能を考慮して、０．１質量部以上、１質量部以上、３質量部以上、５質量部以上又は１０質量部以上含むことが好ましく、５００質量部以下、３００質量部以下、１００質量部以下、５０質量部以下、４０質量部以下、又は３０質量部以下で含むことが好ましい。
【００４０】
（非イオン性脂肪酸エステル系界面活性剤）
非イオン性脂肪酸エステル系界面活性剤は、脂肪酸から誘導された非イオン性エステル系界面活性剤を言うものである。この界面活性剤を含有させることにより、酢酸吸着剤を良好に分散させることができ、これにより酢酸吸着量を向上させることができる。
【００４１】
脂肪酸としては、炭素数が４以上、６以上、８以上、１０以上、又は１２以上であり、かつ炭素数が１００以下、５０以下、３０以下、２２以下、２０以下、又は１８以下の脂肪酸が好ましい。このような脂肪酸としては、例えば、カプリル酸、カプリン酸、ラウリン酸、ミリスチン酸、パルミチン酸、ステアリン酸、及びアラキジン酸等の飽和脂肪酸、オレイン酸、リシノール酸、エルカ酸等の一価不飽和脂肪酸、アラキドン酸、ドコサヘキサエン酸、エイコサペンタエン酸、リノール酸、α−リノレン酸等の多価不飽和脂肪酸が挙げられる。これらの脂肪酸は単体で用いてもよく、又は脂肪酸の混合物を用いてもよい。
【００４２】
脂肪酸の混合物としては、菜種油、オリーブオイル、大豆脂、紅花油、ごま油、パーム油、ひまわり油、ヤシ油、カカオバター、ひまし油等の植物性油脂、豚脂、牛脂等の動物性油脂が挙げられる。好ましくは、植物性油脂、特にヤシ油、パーム油が好ましい。
【００４３】
脂肪酸中の飽和脂肪酸の含有量は、３５質量％以上、４０質量％以上、又は４２質量％以上が好ましく、また９５％以下、９０％以下、又は８８％以下が好ましい。
【００４４】
＜フィルム積層体＞
フィルム積層体は、酢酸吸着性フィルム上に、スキン層が積層されている。
【００４５】
図１（ａ）に示すように、スキン層（４）は、酢酸吸着性フィルム（２）の片側に積層されていてもよく、また、図１（ｂ）に示すように酢酸吸着性フィルム（２）の両側に積層されていてもよい。
【００４６】
図１（ａ）に示すように、スキン層（４）が酢酸吸着性フィルム（２）の片側に積層されている場合、もう片側には他の層（６）、例えばバリア層を積層させることができる。
【００４７】
酢酸吸着性フィルム上に更にスキン層を積層させることにより、酢酸吸着性フィルムに含有されている酢酸吸着剤の脱落を防止することができる。
【００４８】
本発明の酢酸吸着性フィルム積層体は、特定の態様では、酢酸吸着性フィルムに吸着された酢酸が酢酸吸着剤と結合して酢酸塩を形成した場合において、その酢酸塩が潮解して酢酸吸着性フィルム積層体の表面に現れる前に、その酢酸塩を酢酸吸着性フィルム積層体の内部にせき止めることができると考えられる。その結果、本発明の酢酸吸着性フィルム積層体は、酢酸塩が表面に滲出しないという利点を有する。
【００４９】
（スキン層）
スキン層は、酢酸吸着性フィルム上に積層されている層であって、その層を通して酢酸を酢酸吸着性フィルムに吸着させる層である。このスキン層により、酢酸吸着性フィルムに含有されている酢酸吸着剤の脱落を防止することができる。
【００５０】
スキン層は、ポリオレフィンで構成されることが好ましく、中でもポリエチレンで構成されることが好ましい。このポリエチレンとしては、例えばバインダーに関して挙げた、エチレン−α−オレフィン共重合体よりも密度が高い樹脂、特に低密度ポリエチレン、高密度ポリエチレンが挙げられる。
【００５１】
スキン層の厚さは、酢酸の透過を可能としつつ、酢酸吸着剤の脱落を防止できるように選択することができ、例えば酢酸吸着性フィルムの厚さの５％以上、１０％以上、又は１５％以上であることができ、また３５％以下、３０％以下、又は２５％以下であることができる。
【００５２】
（他の層）
他の層としては、例えばバリア層が挙げられる。バリア層は、酢酸吸着性フィルム上に積層されている層であって、酢酸を実質的に透過させない層である。バリア層としては、例えばアルミニウム箔等の金属箔を使用することができる。
【００５３】
＜酢酸吸着性フィルムの製造方法＞
本発明の酢酸吸着性フィルムは、上記のバインダー、吸着剤、及び界面活性剤を混練して樹脂組成物を得て、これをフィルム化することによって製造することができる。混練は、例えば、ニーダー、バンバリーミキサー、ミキシングロールコニカルミキサー、などのバッチ式混練機や、２軸混練機などの連続混練機などが用いられる。この際には、使用する材料に応じて、１００℃以上、１２０℃以上、又は１４０℃以上で、かつ２２０℃以下、２００℃以下、又は１８０℃以下の温度で混練することができる。
【００５４】
上記の混練した樹脂組成物をフィルムに成形して、本発明の酢酸吸着性フィルムを得ることができる。例えば、上記の混練した樹脂組成物を、プレス成型、インフレーション法、Ｔダイ法、共押出等の押出成型又は射出成型等することによりフィルム状に成形することができ、他のフィルムとの積層体として得ることもできる。
【００５５】
特に、本発明の酢酸吸着性フィルムの製造方法は、エチレン−酢酸ビニル共重合体、エチレン−（メタ）アクリル系モノマー共重合体、エチレン−α−オレフィン共重合体、及びこれらの混合物からなる群より選択される樹脂を含むバインダー、酢酸吸着剤、並びに非イオン性脂肪族エステル系界面活性剤を混練して、マスターバッチを作製することと、前記マスターバッチを製膜して酢酸吸着性フィルムを形成することとを含む。このマスターバッチは、任意の形状、例えば棒状、球状等であってよい。
【００５６】
好ましくは、本発明の酢酸吸着性フィルムの製造方法は、酢酸吸着剤をより良好に分散させる観点から、マスターバッチをリペレット加工してから製膜して酢酸吸着性フィルムを形成することを更に含む。
【００５７】
＜酢酸吸着性フィルム積層体の製造方法＞
まず、酢酸吸着性フィルムの製造方法に関して挙げた方法により樹脂組成物を得て、この樹脂組成物及び例えばポリエチレンをそれぞれ酢酸吸着性フィルム及びスキン層に成形して、これを積層させて本発明の酢酸吸着性フィルム積層体を得ることができる。例えば、樹脂組成物を、プレス成型、インフレーション法、Ｔダイ法等の押出成型又は射出成型等することによりフィルム状に成形することができる。また、共押出インフレーション法、又は共押出Ｔダイ法等の共押出法により成形及び積層を共に行うこともできる。
【００５８】
＜包装袋＞
上記の酢酸吸着性フィルム又は酢酸吸着性フィルム積層体を通常の方法で本発明の包装袋に形成することができる（参照：「包装用フィルム概論  改訂版」，改訂第３版，株式会社東洋紡パッケージング・プラン・サービス）。この場合、酢酸吸着性フィルム又は酢酸吸着性フィルム積層体を、包装袋の最内層として用いることが好ましい。
【００５９】
＜過酢酸ボトル収容袋＞
本発明は、さらに上記の包装袋に過酢酸入りのボトルを収容した、医療器材消毒用の過酢酸ボトル収容袋に関する。上述のように医療器材、例えば内視鏡を消毒するために過酢酸が用いられており、医療現場では、医療器材の消毒に使うまでの間、過酢酸はガス抜き構造を有するボトルに入れられ、そのボトルが図１のように収納袋に入れられている。本発明の過酢酸ボトル収容袋（１０）には、過酢酸入りのボトル（３０）が、通常用いられる袋内（１０ａ）に上記の酢酸吸着性フィルム若しくは酢酸吸着性フィルム積層体（２０）が入れられており、又は袋自体が上記の包装袋で構成されている。袋自体が上記の包装袋で構成されている場合には、酢酸吸着性フィルム又は酢酸吸着性フィルム積層体（２０）が、本発明の過酢酸ボトル収容袋（１０）に収納されなくてもよい。
【実施例】
【００６０】
実施例及び比較例により本発明を具体的に説明するが、本発明は、実施例に限定されるものではない。
【００６１】
≪エチレン−メタクリル酸メチル共重合体を単独で用いた場合の添加剤の種類及び有無による表面状態の比較≫
＜酢酸吸着性フィルムの作製＞
エチレン−メタクリル酸メチル共重合体、酢酸吸着剤（キョーワード２２００、協和化学社）、及び以下の表１に示す添加剤を８９．９：１０：０．１で配合し、２軸混練機にて直接導入しＴダイ製膜機にて単層の酢酸ガス吸着フィルム５０μｍを得た。
【００６２】
【表１】
0006667205.tif 000002
【００６３】
＜表面観察＞
得られたフィルムを、光学顕微鏡により２００倍に拡大して表面を観察した。実施例１のフィルムの表面を図３に示し、比較例１〜７のフィルムの表面を図４〜１０に示す。
【００６４】
図３〜１０から、実施例１の酢酸吸着性フィルムは、比較例１〜７の酢酸吸着性フィルムと比較して、固体分、すなわち酢酸吸着剤がより良好に分散している。従って、添加剤として非イオン性脂肪酸エステル系界面活性剤を加えることが有効であることが理解されよう。
【００６５】
≪エチレン−メタクリル酸メチル共重合体を他の樹脂と混合させて用いた場合の界面活性剤の有無による比較≫
＜酢酸吸着性フィルムの作製＞
（実施例２）
酢酸吸着剤としての酸化マグネシウム４０質量部と、エチレン−メタクリル酸メチル共重合体５９．２質量部と、と、実施例１に使用した非イオン性脂肪酸エステル系界面活性剤０．８質量部とを、７５Ｌバンバリーミキサーにて８分間混練してマスターバッチを得た。このマスターバッチ２５質量部と、エチレン−メタクリル酸メチル共重合体５９．９６質量部と、低密度ポリエチレン１５．０４質量部とをドライブレンドし、小型インフレーション製膜機で製膜して単層の実施例２の酢酸吸着性フィルムを得た。酢酸吸着性フィルムの厚さは５０μｍであった。
【００６６】
（比較例８）
エチレン−メタクリル酸メチル共重合体を６０質量部の量で用い、かつ非イオン性脂肪酸エステル系界面活性剤を用いなかったマスターバッチを使用したことを除き、実施例２と同様にして、単層の比較例８の酢酸吸着性フィルムを得た。
【００６７】
＜酢酸吸着量の比較＞
実施例２及び比較例８の酢酸吸着性フィルムを２０ｍｍ×２０ｍｍにトリミングし、２０ｍＬのバイアル瓶に３０μＬの氷酢酸と共に封入し、１日後に重量を測定することにより吸着量を得た。結果を表２に示す。
【００６８】
【表２】
0006667205.tif 000003
【００６９】
表２から、実施例２及び比較例８を比較してみると、界面活性剤を加えることにより、酢酸の吸着量が向上することが理解されよう。このことと表面観察の結果を合わせると、酢酸吸着剤の分散性が酢酸吸着量に影響することが理解されよう。
【００７０】
≪リペレット加工の有無による比較≫
＜酢酸吸着性フィルムの作製＞
以下の実施例においては、実施例２で作製したマスターバッチと同一のマスターバッチを使用した。
【００７１】
（実施例３）
まず、マスターバッチを２軸押出機でリペレット加工した。このリペレット加工したマスターバッチ２５質量部と、エチレン−メタクリル酸メチル共重合体５９．９６質量部と、低密度ポリエチレン１５．０４質量部とをドライブレンドした。これを、実施例３に用いる酢酸吸着性フィルム用組成物とした。
【００７２】
この酢酸吸着性フィルム用組成物を、インフレーション製膜機により製膜して、単層の実施例３の酢酸吸着性フィルムとした。酢酸吸着性フィルムの厚さは５０μｍであった。
【００７３】
（実施例４）
リペレット加工したマスターバッチに代えて、リペレット加工されていないマスターバッチを用いたことを除いて、実施例３と同様にして、単層の実施例４の酢酸吸着性フィルムを得た。酢酸吸着性フィルムの厚さは５０μｍであった。
【００７４】
（実施例５）
実施例３と同様にして製造した酢酸吸着性フィルム用組成物を、スキン層に用いる直鎖状低密度ポリエチレンと共に、２種３層の多層インフレーション製膜機により製膜して、実施例５の酢酸吸着性フィルム積層体を得た。層構成としては、スキン層／酢酸吸着性フィルム／スキン層であった。スキン層の厚さは１０μｍであり、酢酸吸着性フィルムの厚さは５０μｍであった。
【００７５】
（実施例６）
リペレット加工したマスターバッチに代えて、リペレット加工されていないマスターバッチを用いたことを除いて、実施例５と同様にして、実施例６の酢酸吸着性フィルム積層体を作製した。スキン層の厚さは１０μｍであり、酢酸吸着性フィルムの厚さは５０μｍであった。
【００７６】
＜表面観察＞
実施例３及び５の酢酸吸着性フィルム（積層体）を光学顕微鏡により２００倍に拡大して表面を観察した。実施例３及び５の画像を図１１及び１２に示す。
【００７７】
図３及び１１を比較してみると、単層の酢酸吸着性フィルムについては、リペレット加工を行った実施例３（図１１）は、リペレット加工を行っていない実施例１（図３）と比較して、酢酸吸着剤がより一様に分散していることが確認される。従って、実施例３は実施例１よりも酢酸吸着剤が良好に分散していることが理解されよう。また、図１２から、多層の酢酸吸着性フィルムの場合も、単層の場合と同様に酢酸吸着剤が一様に分散していることが理解されよう。
【００７８】
＜酢酸吸着量の比較＞
実施例３〜６の酢酸吸着性フィルム（積層体）を２０ｍｍ×２０ｍｍにトリミングし、２０ｍＬのバイアル瓶に３０μＬの氷酢酸と共に封入し、１日後、２日後、及び７日後に重量を測定することにより吸着量を得た。結果を表３に示す。
【００７９】
【表３】
0006667205.tif 000004
【００８０】
表３から、実施例３は実施例４よりも全ての時期において吸着量が多く、かつ実施例５は実施例６よりも全ての時期において吸着量が多いことがわかる。すなわち、単層フィルム及びフィルム積層体のいずれの場合でも、リペレット加工をすることにより、酢酸吸着量が向上していることが理解されよう。このことと表面観察の結果を合わせると、酢酸吸着剤の分散性が酢酸吸着量に影響することが理解されよう。
【００８１】
また、実施例３及び実施例４は、７日後において吸着量が低下しているが、これは、吸着剤と酢酸との反応により生じた塩が表面から滲出したためであると考えられる。このことから、長期的な酢酸吸着を考えた場合にフィルム積層体として使用することがより有利であることが理解されよう。
【００８２】
≪参考例≫
参考例及び参考比較例により界面活性剤を含まない酢酸吸着性フィルムを具体的に説明するが、このフィルムは、参考例に限定されるものではない。この参考例は、酢酸吸着性フィルムに適した樹脂を示しているものである。この参考例で用いられている樹脂のいずれを用いた場合であっても、上記の実施例と同様に、界面活性剤を含有させること、及びリペレット加工を行うことにより、酢酸吸着剤の分散性は同様に向上するということに留意されたい。
【００８３】
表４に記載のポリマーを用いて、表５のような組成で樹脂組成物を調製した。ここでは、酢酸吸着能を有する吸着剤として、ハイドロタルサイトを含むキョーワード２２００（協和化学株式会社製）を用いた。表５の組成中、各数値は質量部である。
【００８４】
これらの樹脂組成物をコニカルミキサーで回転数１００ｒｐｍ、温度１４０℃で５分混練し、この混練体を、プレス機で温度１４０℃圧力２０ＭＰａで３０秒間プレスして、厚さ５０μｍの参考例１〜１１及び参考比較例１〜２の酢酸吸着性フィルムを得た。
【００８５】
これらのフィルムを２０ｍｍ×２０ｍｍにトリミングして２０ｍＬのバイアル瓶に入れ、１日後に５μＬ、８日後には８μＬの氷酢酸をそのバイアル瓶に注入した。そして、一定時間後のバイアル瓶中の酢酸ガス量をガスクロマトグラフィーで測定することにより吸着量を得た。
【００８６】
これらの結果を表５に示す。
【００８７】
【表４】
0006667205.tif 000005
【００８８】
【表５】
0006667205.tif 000006
【００８９】
参考例１〜５と参考比較例１及び２とを比較すると、本発明に用いる酢酸吸着性フィルム、高い酢酸吸着性能を与えることがわかる。特に、８日後の吸着量において、参考例１〜５と参考比較例１及び２では顕著に差が出ていることがわかる。
【００９０】
また、参考例２と、参考例６〜８とを比較すると、エチレン−（メタ）アクリル系モノマー共重合体（ＥＭＭＡ）を単独で用いた参考例２よりも、これとポリエチレンとを混合して用いている参考例６〜８の方が、高い酢酸吸着性能を与えていることがわかる。
【００９１】
参考例４と、参考例９〜１３とを比較すると、エチレン−α−オレフィン共重合体と低密度ポリエチレンとを配合してバインダーとして用いることで、酢酸吸着性能を一定程度維持することがわかる。
【００９２】
ところで、フィルム化した際、フィルムがタック性を有すると、フィルム同士が張り付いてしまい、フィルムの巻き取りや他のフィルムとの積層等、フィルム化後の加工（加工性）に問題が生じてしまう。そこで、フィルムの加工性を、同種のフィルム同士を用いて、一方のフィルムを台上に載せ、もう一方のフィルムを重ねあわせることで、それらが引き剥がせるか否か（タック性の有無）で判断した。参考例１及び３はフィルム同士の張り付きはなく、タック性が無いため、加工性に優れていた。参考例２と参考例６〜８を比較すると、参考例２ではフィルム同士の張り付きがみられ、若干のタック性を有していたが、参考例６〜８では、フィルム同士の張り付きは見られず、タック性はなく、参考例６〜８の方が、加工性が向上していることが分かった。また、参考例４と参考例９〜１２とを比較すると、参考例４では、フィルム同士が容易に引き剥がせる程度に若干の張り付きがみられたが、参考例９〜１２では、フィルム同士の張り付きは見られず、タック性が抑制され、フィルムとしての加工性が向上していることが分かった。また、参考例５及び１３は、参考例４と略同程度のタック性であり、加工性を有することも確認された。
【図１】
0006667205.tif 000007
【図２】
0006667205.tif 000008
【図３】
0006667205.tif 000009
【図４】
0006667205.tif 000010
【図５】
0006667205.tif 000011
【図６】
0006667205.tif 000012
【図７】
0006667205.tif 000013
【図８】
0006667205.tif 000014
【図９】
0006667205.tif 000015
【図１０】
0006667205.tif 000016
【図１１】
0006667205.tif 000017
【図１２】
0006667205.tif 000018